(57)【要約】【課題】青色光を発生するＬＥＤを光源として利用する場合の色再現性を最適化させることができる表示装置を提供する。【解決手段】青色光を発生する光源と、前記青色光を白色光に変換して外部に放射する光変換部とを含む発光ユニットと、前記白色光を透過させ、前記白色光のうち４２０ｎｍ〜４７０ｎｍの波長を有する光を９７％〜１００％吸収する第１着色剤を含む第１カラーフィルタとを有する表示パネルを備える。【選択図】      図１
2011257730.tif 000002
【特許請求の範囲】
【請求項１】
青色光を発生する光源と、前記青色光を白色光に変換して外部に放射する光変換部とを含む発光ユニットと、
前記白色光を透過させ、前記白色光のうち４２０ｎｍ〜４７０ｎｍの波長を有する光を９７％〜１００％吸収する第１着色剤を含む第１カラーフィルタとを有する表示パネルを備えることを特徴とする表示装置。
【請求項２】
前記第１着色剤は、下記の一般式１で示す化合物を含むことを特徴とする請求項１に記載の表示装置。
【化１】
2011257730.tif 000019
（ただし式中の、Ｒ１、Ｒ２、Ｒ３及びＲ４は、それぞれ独立的に、水素原子、ヒドロキシ基、炭素数１〜３０のアルキル基、炭素数２〜３０のアルケニル基、炭素数１〜３０のオキシアルキル基、炭素数３〜３０のサイクロアルキル基、炭素数６〜３０のアリル基、及びこれらの誘導体または、重合体を示し、Ｍはクロム（Ｃｒ）、アルミニウム（Ａｌ）、ガリウム（Ｇａ）または、インジウム（Ｉｎ）を示す。）
【請求項３】
前記表示パネルは、前記白色光のうち４２０ｎｍ〜４７０ｎｍの波長を有する光を９７％〜１００％吸収する第２着色剤を含む第２カラーフィルタをさらに含み、
前記第２着色剤は、下記の一般式２で示す化合物を含むことを特徴とする請求項２に記載の表示装置。
【化２】
2011257730.tif 000020
（ただし式中の、Ｒ５及びＲ６は、それぞれ独立的に、水素原子、ヒドロキシ基、炭素数１〜３０のアルキル基、炭素数２〜３０のアルケニル基、炭素数１〜３０のオキシアルキル基、炭素数３〜３０のサイクロアルキル基、炭素数６〜３０のアリル基、及びこれらの誘導体または、重合体を示す。）
【請求項４】
前記第１カラーフィルタは、５８０ｎｍ〜７５０ｎｍで最大透過率を有する赤色カラーフィルタであることを特徴とする請求項１に記載の表示装置。
【請求項５】
前記第１カラーフィルタは、下記の一般式３〜５で示す化合物からなる群から選択される少なくとも一つの化合物を含むことを特徴とする請求項１に記載の表示装置。
【化３】
2011257730.tif 000021
【化４】
2011257730.tif 000022
【化５】
2011257730.tif 000023
【請求項６】
前記第１カラーフィルターは、下記の一般式６〜１１で示す化合物からなる群から選択される少なくとも一つをさらに含むことを特徴とする請求項５に記載の表示装置。
【化６】
2011257730.tif 000024
【化７】
2011257730.tif 000025
【化８】
2011257730.tif 000026
【化９】
2011257730.tif 000027
【化１０】
2011257730.tif 000028
【化１１】
2011257730.tif 000029
【請求項７】
前記第１着色剤は、下記の一般式２で示す化合物を含むことを特徴とする請求項１に記載の表示装置。
【化１２】
2011257730.tif 000030
（ただし式中の、Ｒ５及びＲ６は、それぞれ独立的に、水素原子、ヒドロキシ基、炭素数１〜３０のアルキル基、炭素数２〜３０のアルケニル基、炭素数１〜３０のオキシアルキル基、炭素数３〜３０のサイクロアルキル基、炭素数６〜３０のアリル基、及びこれらの誘導体または、重合体を示す。）
【請求項８】
前記第１カラーフィルタは、５００ｎｍ〜５５０ｎｍで最大光透過率を有する緑色カラーフィルタであることを特徴とする請求項１に記載の表示装置。
【請求項９】
前記第１カラーフィルタは、下記の一般式１２〜１４で示す化合物からなる群から選択される少なくとも一つを含むことを特徴とする請求項１に記載の表示装置。
【化１３】
2011257730.tif 000031
【化１４】
2011257730.tif 000032
【化１５】
2011257730.tif 000033
【請求項１０】
前記第１カラーフィルタは、下記の一般式６〜１１で示す化合物からなる群から選択される少なくとも一つを含むことを特徴とする請求項９に記載の表示装置。
【化１６】
2011257730.tif 000034
【化１７】
2011257730.tif 000035
【化１８】
2011257730.tif 000036
【化１９】
2011257730.tif 000037
【化２０】
2011257730.tif 000038
【化２１】
2011257730.tif 000039
【発明の詳細な説明】
【技術分野】
【０００１】
本発明は、表示装置に関し、さらに詳細には、発光ダイオード（ｌｉｇｈｔ  ｅｍｉｔｔｉｎｇ  ｄｉｏｄｅ、  ＬＥＤ）を利用する表示装置に関するものである。
【背景技術】
【０００２】
一般的に、表示装置は光を利用して画像を表示する表示パネル及び表示パネルに光を提供する光供給アセンブリを含む。
表示パネルは各画素を駆動するスイッチング素子を含む第１基板と第１基板と対向する第２基板を含む。第１及び第２基板の間には、表示素子として液晶を含む液晶層が配置される。第２基板は表示装置がカラー画像を表示できるようにするカラーフィルタを含む。
【０００３】
光供給アセンブリは光を発生させる発光ユニットと、発光ユニットで発生した光を表示パネルに効率的に伝達するための光学部材を含む。発光ユニットの光源として従来には冷陰極蛍光ランプ（ｃｏｌｄ  ｃａｔｈｏｄｅ  ｆｌｕｏｒｅｓｃｅｎｔ  ｌａｍｐ、ＣＣＦＬ）、外部電極蛍光ランプ（ｅｘｔｅｒｎａｌ  ｅｌｅｃｔｒｏｄｅ  ｆｌｕｏｒｅｓｃｅｎｔ  ｌａｍｐ、ＥＥＦＬ）などが利用されたが、最近では輝度が高い発光ダイオード（ｌｉｇｈｔ  ｅｍｉｔｔｉｎｇ  ｄｉｏｄｅ、ＬＥＤ）を主に利用している。
【０００４】
一方、光供給アセンブリが提供する白色光が液晶層を通過した後、カラーフィルタを透過し、カラーフィルタを通過した光の可変混色を通じて表示装置はカラー画像を表示することができる。表示装置は、例えば、赤色Ｒ、緑色Ｇ及び青色Ｂを示すカラーフィルタを含むことができる。カラーフィルタそれぞれはカラーを示す着色剤として染料（ｄｙｅ）または、顔料（ｐｉｇｍｅｎｔ）を含む。染料または、顔料の組み合せによって、表示装置の色再現性を調節することができる。
【０００５】
しかしながら、色再現性はカラーフィルタの染料または、顔料の種類及び組み合せだけでなく、光源の種類によって変わる光源スペクトラムによっても影響を受ける。したがって、色再現性が最適化された表示装置で光源の種類を変更すれば、光源スペクトラムも変化して表示装置の色再現性が低くなるという問題点がある。
したがって、従来、ＣＣＦＬを光源として利用する光供給アセンブリと共に利用されたカラーフィルタを、ＬＥＤを光源で利用する光供給アセンブリと共に利用する場合、表示装置の色再現性が低くなるという問題点がある。
【先行技術文献】
【特許文献】
【０００６】
【特許文献１】特開２００８−０４０４０４号公報
【特許文献２】韓国特許第０８１２７４０号明細書
【特許文献３】特開２００６−１０６５９５号公報
【特許文献４】韓国特許出願公開第２００７−００４２７１９号明細書
【発明の概要】
【発明が解決しようとする課題】
【０００７】
そこで、本発明は上記従来の表示装置における問題点に鑑みてなされたものであって、本発明の目的は、青色光を発生するＬＥＤを光源として利用する場合の色再現性を最適化させることができる表示装置を提供することにある。
【課題を解決するための手段】
【０００８】
上記目的を達成するためになされた本発明による表示装置は、青色光を発生する光源と、前記青色光を白色光に変換して外部に放射する光変換部とを含む発光ユニットと、前記白色光を透過させ、前記白色光のうち４２０ｎｍ〜４７０ｎｍの波長を有する光を９７％〜１００％吸収する第１着色剤を含む第１カラーフィルタとを有する表示パネルを備えることを特徴とする。
【０００９】
前記第１着色剤は、下記の一般式１で示す化合物を含むことが好ましい。
【化１】
2011257730.tif 000003
（ただし式中の、Ｒ１、Ｒ２、Ｒ３及びＲ４は、それぞれ独立的に、水素原子、ヒドロキシ基、炭素数１〜３０のアルキル基、炭素数２〜３０のアルケニル基、炭素数１〜３０のオキシアルキル基、炭素数３〜３０のサイクロアルキル基、炭素数６〜３０のアリル基、及びこれらの誘導体または、重合体を示し、ＭはクロムＣｒ、アルミニウムＡｌ、ガリウムＧａまたは、インジウムＩｎを示す。）
【００１０】
前記表示パネルは、前記白色光のうち４２０ｎｍ〜４７０ｎｍの波長を有する光を９７％〜１００％吸収する第２着色剤を含む第２カラーフィルタをさらに含み、
前記第２着色剤は、下記の一般式２で示す化合物を含むことが好ましい。
【化２】
2011257730.tif 000004
（ただし式中の、Ｒ５及びＲ６は、それぞれ独立的に、水素原子、ヒドロキシ基、炭素数１〜３０のアルキル基、炭素数２〜３０のアルケニル基、炭素数１〜３０のオキシアルキル基、炭素数３〜３０のサイクロアルキル基、炭素数６〜３０のアリル基、及びこれらの誘導体または、重合体を示す。）
【発明の効果】
【００１１】
本発明に係る表示装置によれば、光源が発生する青色光を光転換部が白色光に転換して外部に放出する発光ユニットを利用する場合に、赤色または、緑色カラーフィルタが白色光中に含まれている４２０ｎｍ〜４７０ｎｍ波長の光を吸収する着色剤を含むことによって赤色または、緑色カラーフィルタの色再現性の低下を最小化させることができるという効果がある。
発光ユニットとして冷陰極蛍光ランプ（Ｃｏｌｄ  Ｃａｔｈｏｄｅ  Ｆｌｕｏｒｅｓｃｅｎｔ  Ｌａｍｐ、ＣＣＦＬ）を利用する場合には、冷陰極蛍光ランプが放出する光には青色光が含まれていないために、冷陰極蛍光ランプが放出する光が赤色または、緑色カラーフィルタを通過しても混色問題が発生しない。しかし、本発明で用いる発光ユニットが放出する白色光には４２０ｎｍ〜４７０ｎｍ波長の光が含まれて青色光による混色が発生することがあるが、着色剤によって混色を防止することができる。着色剤は波長範囲に該当する光だけを吸収するため、赤色または、緑色カラーフィルタの色再現性を最適化させながらも着色剤がない場合に比べて、同等な水準の輝度を有することができるという効果がある。
【図面の簡単な説明】
【００１２】
【図１】本発明の一実施形態に係る表示装置を示す断面図である。
【図２】図１に示した光源ユニットを示す断面図である。
【図３】本発明の他の実施形態に係る表示装置を示す断面図である。
【図４】本発明に係るカラーフィルタのサンプル１に対する波長に伴う光透過率を説明するためのグラフである。
【図５】カラーフィルタの比較サンプル１に対する波長に伴う光透過率を説明するためのグラフである。
【図６】本発明に係るカラーフィルタのサンプル２に対する波長に伴う光透過率を説明するためのグラフである。
【図７】カラーフィルタの比較サンプル２に対する波長に伴う光透過率を説明するためのグラフである。
【発明を実施するための形態】
【００１３】
次に、本発明に係る表示装置を実施するための最良の形態の具体例を図面を参照しながら説明する。
【００１４】
図１は本発明の一実施形態に係る表示装置を示す断面図である。
図１を参照すると、本実施形態に係る第１表示装置５００は、第１光供給アセンブリ１００及び第１表示パネル２００を含む。
【００１５】
第１光供給アセンブリ１００は、実際に光を発生させる光源ユニット１１０を含み、光源ユニット１１０は光源ユニット１１０に光源駆動信号を伝達する回路基板１２０上に実装される。光源ユニット１１０は第１表示パネル２００に白色光Ｌ１を提供する。光源ユニット１１０については図２を参照して後述する。
【００１６】
図に示していないが、第１光供給アセンブリ１００は、第１光源ユニット１１０と第１表示パネル２００との間に配置された通常の光学シート及び／又は、光学板をさらに含むことができる。光学シート及び／または、光学板は、光源ユニット１１０が発生させる光を拡散、集光して第１表示パネル２００で効率的に提供することができる。
【００１７】
第１表示パネル２００は、第１基板２１０、第２基板２２０及び液晶層２３０を含む。
第１表示パネル２００は、第１光供給アセンブリ１００が提供する白色光Ｌ１を利用して画像を表示する。第２基板２２０は第１基板２１０と対向して、液晶層２３０は第１基板２１０と第２基板２２０との間に介在する。
【００１８】
第１基板２１０は、第１ベース基板２１１上に形成された第１表示パネル２００の各画素セルのオン／オフを制御するスイッチング素子２１３及びスイッチング素子２１３と電気的に接続された画素電極ＰＥを含む。スイッチング素子２１３は第１基板２１０の信号配線（図示せず）と電気的に接続された制御電極（図示せず）、入力及び出力電極（図示せず）を含み、出力電極が画素電極ＰＥと電気的に接続される。
【００１９】
第２基板２２０は、第１ベース基板２１１と対向する第２ベース基板２１２上に形成された遮光パターン２１４、カラーフィルタ（２１６ａ、２１６ｂ、２１６ｃ）、オーバーコーティング層２１８、及び共通電極ＣＥを含む。
遮光パターン２１４は、第１基板２１０のスイッチング素子２１３及び信号配線と対応する領域に形成することができる。
【００２０】
カラーフィルタ（２１６ａ、２１６ｂ、２１６ｃ）は、画素電極ＰＥが形成された領域と向き合う領域に形成することができる。カラーフィルタ（２１６ａ、２１６ｂ、２１６ｃ）は、赤色を示す第１カラーフィルタ２１６ａ、緑色を示す第２カラーフィルタ２１６ｂ、及び青色を示す第３カラーフィルタ２１６ｃを含む。
第１〜第３カラーフィルタ（２１６ａ、２１６ｂ、２１６ｃ）それぞれの厚さは約１．５μｍ〜約２．５μｍであってもよい。一実施形態において、オーバーコーティング層２１８は省略され、第１〜第３カラーフィルタ（２１６ａ、２１６ｂ、２１６ｃ）が形成された第２ベース基板２１２上に直接的に共通電極ＣＥを形成することができる。
【００２１】
第１カラーフィルタ２１６ａは、白色光Ｌ１のうち約４２０ｎｍ〜約４７０ｎｍ波長を有する光を吸収する第１着色剤を含む。
前記第１着色剤は染料（ｄｙｅ）または、顔料（ｐｉｇｍｅｎｔ）を含むことができる。
【００２２】
第１カラーフィルタ２１６ａは、約５８０ｎｍ〜約７５０ｎｍの第１波長範囲で最大透過率を有する。第１着色剤は、第１波長範囲で最大透過率を有しながらも、白色光Ｌ１のうち約４２０ｎｍ〜約４７０ｎｍ波長を有する光を吸収することによって、約４２０ｎｍ〜約４７０ｎｍ波長を有する光が第１カラーフィルタ２１６ａを透過できないようにする。
【００２３】
第１着色剤の約４２０ｎｍ〜約４７０ｎｍ波長を有する光の吸収率は約９７％〜約１００％であってもよい。第１着色剤は下記の一般式１で示す化合物を含むことができる。
【化３】
2011257730.tif 000005
（ただし式中の、Ｒ１、Ｒ２、Ｒ３及びＲ４はそれぞれ独立的に、水素原子、ヒドロキシ基、炭素数１〜３０のアルキル基、炭素数２〜３０のアルケニル基、炭素数１〜３０のオキシアルキル基、炭素数３〜３０のサイクロアルキル基、炭素数６〜３０のアリル基、、及びこれらの誘導体または、重合体を示し、ＭはクロムＣｒ、アルミニウムＡｌ、ガリウムＧａまたは、インジウムＩｎを示す。）
【００２４】
第２カラーフィルタ２１６ｂは、白色光Ｌ１のうち約４２０ｎｍ〜約４７０ｎｍ波長を有する光を約９７％〜約１００％吸収する第２着色剤を含む。第２着色剤は染料または、顔料を含むことができる。
第２カラーフィルタ２１６ｂは約５００ｎｍ〜約５５０ｎｍの第２波長範囲で最大透過率を有する。第２着色剤は、第２波長範囲で最大透過率を有しながらも、白色光Ｌ１のうち約４２０ｎｍ〜約４７０ｎｍ波長を有する光を吸収することによって、約４２０ｎｍ〜約４７０ｎｍ波長を有する光が第２カラーフィルタ２１６ｂを透過することができないようにする。
【００２５】
第２着色剤は、下記の一般式２で示す化合物を含むことができる。
【化４】
2011257730.tif 000006
（ただし式中の、Ｒ５及びＲ６はそれぞれ独立的に、水素原子、ヒドロキシ基、炭素数１〜３０のアルキル基、炭素数２〜３０のアルケニル基、炭素数１〜３０のオキシアルキル基、炭素数３〜３０のサイクロアルキル基、炭素数６〜３０のアリル基及びこれらの誘導体または、重合体を示す。）
【００２６】
第１カラーフィルタ２１６ａは、第１着色剤の他に、感光性組成物及び第３着色剤をさらに含むことができる。
感光性組成物は、第１及び第２カラーフィルタ２１６ａ、２１６ｂを製造する写真工程で外部光に反応して硬化する。感光性組成物は光重合開始剤、モノマー、バインダーなどを含む。光重合開始剤は外部光によってラジカルを発生させ、モノマーはラジカルによって重合反応してポリマーになり、バインダーは感光性組成物が溶媒に溶けている溶液状態でモノマーを保護する。第３着色剤は、染料及び／又は、顔料を含むことができる。
【００２７】
光重合開始剤は、感光性樹脂組成物に一般的に使われる光重合開始剤を使うことができ、例えば、アセトフェノン系化合物、ベンゾフェノン系化合物、チオキサントン系化合物、ベンゾイン系化合物、トリアジン系化合物、オキシム系化合物、及びこれらの組み合せなどを使うことができる。
アセトフェノン系の化合物としては、２、２’−ジエトキシアセトフェノン、２、２’−ジブトキシアセトフェノン、２−ヒドロキシ−２−メチルフルオロフェノン、ｐ−ｔ−ブチルトリクロロアセトフェノン、ｐ−ｔ−ブチルジクロロアセトフェノン、４−クロロアセトフェノン、２、２‘−ジクロロ−４−フェノキシアセトフェノン、２−メチル−１−（４−（メチルチオ）フェニル）−２−モルホリノプロパン−１−オン、２−ベンジル−２−ジメチルアミノ−１−（４−モルホリノフェニル）−ブタン−１−オンなどを使うことができる。
【００２８】
ベンゾフェノン系化合物としては、ベンゾフェノン、ベンゾイル安息香酸、ベンゾイル安息香酸メチル、４−フェニルベンゾフェノン、ヒドロキシベンゾフェノン、アクリル化ベンゾフェノン、４、４’−ビス（ジメチルアミノ）ベンゾフェノン、４、４‘−ビス（ジエチルアミノ）ベンゾフェノン、４、４’−ジメチルアミノベンゾフェノン、４、４‘−ジクロロベンゾフェノン、３、３’−ジメチル−２−メトキシベンゾフェノンなどを使うことができる。
チオキサントン系化合物としては、チオキサントン、２−メチルチオキサントン、イソプロピルチオキサントン、２、４−ジエチルチオキサントン、２、４−ジイソプロピルチオキサントン、２−クロロチオキサントンなどを使うことができる。
【００２９】
ベンゾイン系化合物としてはベンゾイン、ベンゾインメチルエーテル、ベンゾインエチルエーテル、ベンゾインイソプロピルエーテル、ベンゾインイソブチルエーテル、ベンジルジメチルケタルなどを使うことができる。
トリアジン系化合物としては、２、４、６、−トリクロロｓ−トリアジン、２−フェニル４、６−ビス（トリクロロメチル）−ｓ−トリアジン、２−（３‘、４’−ジメトキシスチリル）−４、６−ビス（トリクロロメチル）−ｓ−トリアジン、２−（４’−メトキシナプチル）−４、６−ビス（トリクロロメチル）−ｓ−トリアジン、２−（ｐ−メトキシフェニル）−４、６−ビス（トリクロロメチル）−ｓ−トリアジン、２−（ｐ−トリル）−４、６−ビス（トリクロロメチル）−ｓ−トリアジン、２−ビフェニル４、６−ビス（トリクロロメチル）−ｓ−トリアジン、ビス（トリクロロメチル）−６−スチリルｓ−トリアジン、２−（ナプト１−イル）−４、６−ビス（トリクロロメチル）−ｓ−トリアジン、２−（４−メトキシナプト１−イル）−４、６−ビス（トリクロロメチル）−ｓ−トリアジン、２−４−トリクロロメチル（ピペロニル）−６−トリアジン、２−４−トリクロロメチル（４‘−メトキシスチル）−６−トリアジン、２−ピペロニロ−４、６−ビス（トリクロロメチル）−１、３、５−トリアジンなどを使うことができる。
【００３０】
オキシム系化合物としては、２−（ｏ−ベンゾイルオキシム）−１−［４−（フェニルチオ）フェニル］−１、２−オクタンジオン及び１−（ｏ−アセチルオキシム）−１−［９−エチル−６−（２−メチルベンゾイル）−９Ｈ−カルバゾール−３−イル］エタノンなどが挙げられる。
【００３１】
上記光重合開始剤以外に、カルバゾール系化合物、ジケトン類化合物、スルホニウムボーレート系化合物、ジアゾ系、ビイミダゾール系化合物なども光重合開始剤として使うことができる。
【００３２】
モノマー、は二つ以上のヒドロキシ基を有する多官能基モノマーを利用することができる。
モノマーの具体的な例としては、グリセロール（メタ）アクリレート、ペンタエリトリトルヘキサ（メタ）アクリレート、エチレングリコールジ（メタ）アクリレート、トリエチレングリコールジ（メタ）アクリレート、１、４−ブタンジオールジ（メタ）アクリレート、１、６−ヘキサンジオールジ（メタ）アクリレート、ネオペンチルグリコールジ（メタ）アクリレート、ペンタエリトリトール  ジ（メタ）アクリレート、ペンタエリトリトールトリ（メタ）アクリレート、ジペンタエリトリトールトリ（メタ）アクリレート、ジペンタエリトリトール（メタ）アクリレート、ビスフェノールＡジ（メタ）アクリレート、トリメチルロルフパントリ（メタ）アクリレート、ノボラックエポキシ（メタ）アクリレート、ジエチレングリコールジ（メタ）アクリレート、プロピレングリコールジ（メタ）アクリレートなどが挙げられる。
【００３３】
バインダーの具体的な例としては、（メタ）アクリル酸、アルキル（メタ）アクリレート、アリル（メタ）アクリレート、アルコール（メタ）アクリレート、アルキルアリル（メタ）アクリレート、コハク酸（メタ）アクリレート、スチレンなどをモノマーとする（メタ）アクリレート系共重合体樹脂などが挙げられ、これを１種または、２種以上混合して使うことができる。
【００３４】
光重合開始剤、モノマー、及びバインダーなどを含む感光性組成物は、溶媒に溶解した状態でカラーフィルタ組成物を構成し、カラーフィルタ組成物を利用して露光及び現像する時、溶媒は大部分除去されて第１カラーフィルタ２１６ａを形成する。溶媒は特別に限定されず、カラーフィルタ用感光性樹脂組成物の溶媒として公示された中で単独または、２種以上を混合して使うことができる。
【００３５】
カラーフィルタ組成物は、コーティングする時のむら、斑点生成防止、レベリング調節、または、未現像による残渣の生成を防止するために他の添加剤をさらに含むことができる。
上記他の添加剤の例としては、マロン酸、３−アミノ−１、２−プロパンジオール、ビニル基、または（メス）アクリルオキシ基を有するシラン系カップリング剤、ふっ素系界面活性剤、エポキシ樹脂、及びこれらの組み合せなどが挙げられる。また、カラーフィルタ組成物は密着力及び他の特性の向上などのための必要によりエポキシ化合物を加えてさらに含むことができる。
【００３６】
第１カラーフィルタ２１６ａの第３着色剤は、下記の一般式３〜５で示す化合物を含むことができる。これはそれぞれ単独で、または組み合せわされ利用することができる。
【化５】
2011257730.tif 000007
【化６】
2011257730.tif 000008
【化７】
2011257730.tif 000009
【００３７】
第１カラーフィルタ２１６ａは、下記の一般式６〜１１で示す化合物のうち少なくとも１つ以上の化合物を含む第４着色剤をさらに含む。これはそれぞれ単独でまたは組み合せわされ利用されることができる。一般式６〜１０で示す化合物は黄色（ｙｅｌｌｏｗ）波長範囲の光を透過させることができる。一般式１１で示す化合物は紫色（ｖｉｏｌｅｔ）波長範囲の光を透過させることができる。
【００３８】
【化８】
2011257730.tif 000010
【化９】
2011257730.tif 000011
【化１０】
2011257730.tif 000012
【化１１】
2011257730.tif 000013
【化１２】
2011257730.tif 000014
【化１３】
2011257730.tif 000015
【００３９】
本実施形態に係る第１カラーフィルタ２１６ａは、一般式１において、ＭがアルミニウムＡｌを示し、Ｒ１、Ｒ２、Ｒ３及びＲ４はそれぞれエチル基を示す第１着色剤、一般式５で示す第３着色剤、及び一般式９で示す第４着色剤を含むことができる。
【００４０】
第２カラーフィルタ２１６ｂは、第２着色剤の他に、感光性組成物、及び第５着色剤をさらに含むことができる。
光感性組成物は、第１カラーフィルタ２１６ａで説明した感光性組成物と実質的に同一なので、重複する説明は省略する。第２カラーフィルタ２１６ｂの第５着色剤は、下記の一般式１２〜１４で示す化合物を含むことができる。これはそれぞれ単独でまたは組み合せわされ利用されることができる。
【００４１】
【化１４】
2011257730.tif 000016
【化１５】
2011257730.tif 000017
【化１６】
2011257730.tif 000018
【００４２】
第２カラーフィルタ２１６ｂは一般式６〜１１で示す化合物のうち少なくとも一つを含む第４着色剤をさらに含むことができる。一般式６〜１１で示す化合物はそれぞれ単独で、または、組み合わせて利用されることができる。
【００４３】
本実施形態に係る第２カラーフィルタ２１６ｂは、一般式２において示す第２着色剤、及び一般式９で示す第４着色剤を含むことができる。
【００４４】
第３カラーフィルタ２１６ｃは、感光性組成物及び第１及び第２カラーフィルタ２１６ａ、２１６ｂと他の第６着色剤を含む。
また、第３カラーフィルタ２１６ｃは一般式６〜１１で示す化合物のうち少なくとも一つを含む第４着色剤をさらに含むことができる。一般式６〜１１で示す化合物はそれぞれ単独で、または、組み合わせて利用されることができる。
【００４５】
図２は図１に示した光源ユニットを示す断面図である。
図２を参照すると、光源ユニット１１０は、実際に光を発生させる光源１３０及び光源１３０をカバーする光転換部１４０を含む。光源１３０は実質的に青色光Ｌ２を放出し、青色光Ｌ２は光転換部１４０を通過することによって、白色光Ｌ１に変換されて光源ユニット１１０の外部に放出される。
【００４６】
光源１３０は、青色光Ｌ２を発生する。青色光Ｌ２は約４００ｎｍ〜約５００ｎｍ範囲の波長を有する光である。光源１３０は窒化ガリウムＧａＮ、又は、窒化インジウムガリウムＩｎＧａＮなどを含むことができる。
【００４７】
光転換部１４０は蛍光物質を含むことができる。蛍光物質は、光源１３０が発生させる青色光Ｌ２を吸収して光を放出する。蛍光物質は、青色光Ｌ２を吸収して赤色光を放出する化合物、及び青色光Ｌ２を吸収して緑色光を放出する化合物を含むことができる。
赤色光及び緑色光と、光転換部１４０を透過した青色光Ｌ２が混ざり合い、白色光Ｌ１として観察者に認識される。蛍光物質は例えば、セレニウム−イトリウムアルミニウム酸化物（Ｙ３Ａｌ５Ｏ１２：Ｃｅ、Ｙｔｔｒｉｕｍ  Ａｌｕｍｉｎａｔｅ  Ｇａｎｅｔ）、窒化物、シリケートなどが挙げられる。
【００４８】
白色光Ｌ１は、青色光Ｌ２の波長範囲を有する光を含み、第１着色剤または、第２着色剤が含まれない赤色、または、緑色カラーフィルタの場合、白色光Ｌ１のうち約４２０ｎｍ〜約４７０ｎｍの波長を有する光が赤色、または、緑色カラーフィルタを通過しながら赤色または、緑色カラーフィルタの色再現性を低下させる。
【００４９】
しかし、第１着色剤を含む第１カラーフィルタ２１６ａ及び第２着色剤を含む第２カラーフィルタ２１６ｂは、白色光Ｌ１のうち約４２０ｎｍ〜約４７０ｎｍ波長を吸収することによって、第１及び第２カラーフィルタ２１６ａ、２１６ｂそれぞれの色再現性の低下を最小化させることができる。
【００５０】
本実施形態によると、第１カラーフィルタ２１６ａに第１着色剤を添加したり、既存の着色剤を第１着色剤に変えることによって、光源１３０が発生する青色光Ｌ２の一部が第１カラーフィルタ２１６ａを透過するのを防止する。
これによって、第１カラーフィルタ２１６ａの色再現性を向上させることができる。
また、第２カラーフィルタ２１６ｂに第２着色剤を添加したり、既存の着色剤を第２着色剤に変えることによって、青色光Ｌ２の一部が第２カラーフィルタ２１６ｂを透過するのを防止することができる。これによって、第２カラーフィルタ２１６ｂの色再現性を向上させることができる。
【００５１】
図３は、本発明の他の実施形態に係る表示装置を示す断面図である。
図３を参照すると、本実施形態に係る第２表示装置５０２は第２光供給アセンブリ１０２及び第２表示パネル２０２を含む。
【００５２】
第２光供給アセンブリ１０２は、導光板１５０を含むエッジ型であることを除いては、図１及び図２に示した第１光供給アセンブリ１００と実質的に同一である。したがって、重複する説明は省略する。
【００５３】
第２光供給アセンブリ１０２の光源ユニット１１０は、第２表示パネル２０２の側部と対応する領域に配置され、第２表示パネル２０２と対向する導光板１５０によって、光源ユニット１１０が発生する光は第２表示パネル２０２に提供される。第２光供給アセンブリ１０２は図１に示した第１表示パネル２００と組み合せわせて表示装置を構成することもできる。
【００５４】
第２表示パネル２０２は、第１基板２４２、第２基板２２２及び液晶層２３２を含む。第２表示パネル２０２は第２光供給アセンブリ１０２が提供する白色光Ｌ１を利用して画像を表示する。第２基板２２２は第１基板２４２と対向し、液晶層２３２は第１基板２４２と第２基板２２２の間に介在する。
【００５５】
第１基板２４２は、第１ベース基板２１１上に形成されたスイッチング素子２１３、第１カラーフィルタ２１５ａ、第２カラーフィルタ２１５ｂ、第３カラーフィルタ２１５ｃ及びスイッチング素子２１３と電気的に接続された画素電極ＰＥを含む。スイッチング素子２１３は図１に示したスイッチング素子２１３と実質的に同一である。
【００５６】
第１カラーフィルタ２１５ａは、白色光Ｌ１のうち約４２０ｎｍ〜約４７０ｎｍ波長を有する光を吸収する第１着色剤を含む。
第２カラーフィルタ２１５ｂは、白色光Ｌ１のうち約４２０ｎｍ〜約４７０ｎｍ波長を有する光を吸収する第２着色剤を含む。
第１〜第３カラーフィルタ（２１５ａ、２１５ｂ、２１５ｃ）は第１ベース基板２１１上に形成されたのを除いては、図１に示した第１〜第３カラーフィルタ（２１６ａ、２１６ｂ、２１６ｃ）と実質的に同一である。したがって、重複する詳細な説明は省略する。
画素電極ＰＥは、第１〜第３カラーフィルタ（２１５ａ、２１５ｂ、２１５ｃ）上に形成される。第１〜第３カラーフィルタ（２１５ａ、２１５ｂ、２１５ｃ）それぞれの厚さは約２．８μｍ〜約３．５μｍであってもよい。
【００５７】
第２基板２２２は、第１ベース基板２１１と対向する第２ベース基板２１２上に形成された共通電極ＣＥを含む。第２基板２２２は第２ベース基板２１２と共通電極ＣＥとの間に形成された遮光パターン２１４及び／又は、オーバーコーティング層２１８をさらに含むことができる。
一実施形態において、遮光パターン２１４は第１基板２４２に形成したり、省略することができる。これとは異なり、オーバーコーティング層２１８は省略されて、遮光パターン２１４が形成された第２ベース基板２１２上にすぐに共通電極ＣＥを形成することもできる。
【００５８】
第２表示パネル２０２は、図１に示した第１光供給アセンブリ１００と組み合せわせて表示装置を構成することもできる。
【００５９】
図４は本発明に係るカラーフィルタのサンプル１に対する波長による光透過率を説明するためのグラフである。
【００６０】
本発明に係るカラーフィルタのサンプル１は、一般式１においてＭがアルミニウムＡｌを示し、Ｒ１、Ｒ２、Ｒ３及びＲ４はそれぞれエチル基を示す第１着色剤、一般式５で示す第３着色剤、及び一般式９で示す第４着色剤を含み、第１、第３、及び第４着色剤は全体重量に対して、第１着色剤は約４５重量％〜約５５重量％、第３着色剤は約３５重量％〜約４５重量％を含み、第４着色剤は約５重量％〜約１５重量％の第４着色剤を含む。
【００６１】
サンプル１の光透過率は、光源として窒化インジウムガリウムＩｎＧａＮ系統の青色発光ダイオードを利用し、蛍光物質として黄色を示す黄色蛍光体を含む。青色発光ダイオードが発生する青色光の波長範囲は約４００ｎｍ〜約５００ｎｍである。黄色蛍光体は、窒化化合物を含む。
図４を参照すると、サンプル１は約４２０ｎｍ〜約５３０ｎｍの波長で光透過率が約０％である。すなわち、サンプル１は約４２０ｎｍ〜約５３０ｎｍ波長の光吸収率が約１００％であり、サンプル１は約５８０ｎｍ〜約７５０ｎｍで最大透過率を有する。したがって、サンプル１は赤色カラーフィルタとして色再現性を最適化することができる。
【００６２】
図５は、カラーフィルタの比較サンプル１に対する波長による光透過率を説明するためのグラフである。
【００６３】
比較サンプル１は、一般式５で示す化合物、及び一般式３で示す化合物を含む第３着色剤、及び一般式９で示す化合物を含む。一般式３、５及び９で示す化合物は全体重量に対して、一般式５で示す化合物は約４５重量％〜約５５重量％を含み、一般式９で示す化合物は約３５重量％〜約４５重量％を含み、一般式９で示す化合物は約５重量％〜約１５重量％を含む。
比較サンプル１の光透過率は光源として窒化インジウムガリウムＩｎＧａＮ系統の青色発光ダイオードを利用し、蛍光物質として黄色を示す黄色蛍光体を含む。青色発光ダイオードが発生する青色光の波長範囲は約４００ｎｍ〜約５００ｎｍである。黄色蛍光体は、窒化化合物を含む。
【００６４】
図５を参照すると、比較サンプル１に対する光透過率は、約４８０ｎｍ以下の波長で約５％〜約４０％である。比較サンプル１は約５８０ｎｍ〜約７５０ｎｍで最大透過率を有する赤色カラーフィルタとして利用することができるが、約４８０ｎｍ以下の波長を有する光が透過することによって色再現性が低下する。
【００６５】
図４及び図５についての上述の説明より、赤色カラーフィルタは第１着色剤を含むことによって、約４２０ｎｍ〜約４７０ｎｍの波長で光透過率が最小になることがあるので、赤色カラーフィルタの色再現性の低下を防止することができる。
【００６６】
図６は、本発明に係るカラーフィルタのサンプル２に対する波長に係る光透過率を説明するためのグラフである。
【００６７】
本発明に係るサンプル２は、一般式２で示す第２着色剤、及び一般式９で示す第４着色剤を含む。第２及び第４着色剤は全体の重量に対して、第２着色剤は約５５〜約６５重量％を含み、第４着色剤は約３５重量％〜約４５重量％を含む。サンプル２の光透過率は、サンプル１の光透過率を測定する時、利用する光源ユニットと実質的に同じ光源ユニットを利用する。
【００６８】
図６を参照すると、サンプル２は約３９０ｎｍ〜約４７０ｎｍの波長で光透過率が約０％である。すなわち、サンプル２は約３９０ｎｍ〜約４７０ｎｍ波長の光吸収率が約１００％であり、サンプル２は約５００ｎｍ〜約５５０ｎｍで最大透過率を有する。したがって、サンプル２は緑色カラーフィルタとして色再現性を最適化することができる。
【００６９】
図７は、カラーフィルタの比較サンプル２に対する波長に伴う光透過率を説明するためのグラフである。
【００７０】
比較サンプル２は、一般式９で示す化合物、及び一般式２において示す化合物を含む。一般式２及び９で示す化合物は全体重量に対して、一般式９で示す化合物は約５５重量％〜約６５重量％を含み、一般式２において示す化合物は約３５重量％〜約４５重量％を含む。
【００７１】
図７を参照すると、比較サンプル２に対する波長に伴う光透過率は、約４８０ｎｍ以下の波長で約５％〜約４０％である。比較サンプル２は約５００ｎｍ〜約５５０ｎｍで最大透過率を有する緑色カラーフィルタとして利用することができるが、約４８０ｎｍ以下の波長を有する光が透過することによって色再現性が低下する。
【００７２】
図６及び図７についての上述の説明より、緑色カラーフィルタは第２着色剤を含むことによって、約４２０ｎｍ〜約４７０ｎｍの波長で光透過率が最小になることがあるので、緑色カラーフィルタの色再現性の低下を防止することができる。
【００７３】
尚、本発明は、上述の実施形態に限られるものではない。本発明の技術的範囲から逸脱しない範囲内で多様に変更実施することが可能である。
【産業上の利用可能性】
【００７４】
本発明は、カラー表示装置を有する種々の電子機器に対し好適に使用される。
【符号の説明】
【００７５】
１００    第１光供給アセンブリ
１０２    第２光供給アセンブリ
１１０    光源ユニット
１２０    回路基板
１３０    光源
１４０    光転換部
２００    第１表示パネル
２０２    第２表示パネル
２１０、２４２    第１基板
２１１    第１ベース基板
２１２    第２ベース基板
２１３    スイッチング素子
２１４    遮光パターン
２１６ａ、２１５ａ    第１カラーフィルタ
２１６ｂ、２１５ｂ    第２カラーフィルタ
２１６ｃ、２１５ｃ    第３カラーフィルタ
２１８    オーバーコーティング層
２２０、２２２    第２基板
２３０、２３２    液晶層
５００、５０２    第１、第２表示装置
ＣＥ    共通電極
ＰＥ    画素電極
Ｌ１    白色光
Ｌ２    青色光
【図１】
2011257730.tif 000040
【図２】
2011257730.tif 000041
【図３】
2011257730.tif 000042
【図４】
2011257730.tif 000043
【図５】
2011257730.tif 000044
【図６】
2011257730.tif 000045
【図７】
2011257730.tif 000046